(57)【要約】  【課題】  記録感度が高く、低エネルギーで印字されても良好な画質が得られ、しかも裏面にインクジェット記録されて高温高湿環境下に置かれても地肌カブリの少ない優れた感熱記録体を提供することにある。  【解決手段】  紙支持体の一方の面に下塗り層、ロイコ染料と呈色剤を含有する感熱記録層を順次形成してなる感熱記録体であって、下塗り層が第一下塗り層および第二下塗り層の少なくとも２層の下塗り層からなり、感熱記録層の厚さの標準偏差が０．３０以下であり、且つ紙支持体の他方の面側にインクジェット記録適性を有することを特徴とする。  【選択図】  なし【特許請求の範囲】
【請求項１】
紙支持体、該紙支持体の一方の面に形成された下塗り層、および該下塗り層上に形成され、ロイコ染料と呈色剤を含有する感熱記録層を備えた感熱記録体であって、前記下塗り層が少なくとも第一層および該第一層上に形成された第二層からなる多層構造を有しており、前記感熱記録層の厚さの標準偏差が０．３０以下であり、且つ前記紙支持体の他方の面側がインクジェット記録適性を有することを特徴とする感熱記録体。
【請求項２】
第一下塗り層がブレード塗工方式で塗工および乾燥することにより形成され、さらに、第二下塗り層以降がロッド塗工方式で塗工および乾燥することにより形成されてなる、請求項１に記載の感熱記録体。
【請求項３】
前記紙支持体の他方の面側が、５％イソプロピルアルコール水溶液で測定した３０秒コッブ吸水度が、１０〜５０ｇ／ｍ２である請求項１または２に記載の感熱記録体。
【請求項４】
前記紙支持体の他方の面側が、カチオン性樹脂を含有する請求項１〜３のいずれか１項に記載の感熱記録体。
【請求項５】
前記紙支持体の他方の面側が、インクジェット記録適性を有するインク受理層を設けたものである、請求項１または２に記載の感熱記録体。
【請求項６】
前記インク受理層がカチオン性樹脂を含有する請求項５に記載の感熱記録体。
【請求項７】
前記感熱記録層上に、さらに保護層が形成されている、請求項１〜６のいずれか１項に記載の感熱記録体。
【発明の詳細な説明】
【技術分野】
【０００１】
本発明は、ロイコ染料と呈色剤との発色反応を利用した感熱記録体に関する。
【背景技術】
【０００２】
ロイコ染料と呈色剤との発色反応を利用し、熱により記録像を得るようにした感熱記録体はよく知られている。このような感熱記録体は比較的安価であり、また記録機器がコンパクトで且つその保守も容易なため、ファクシミリや各種計算機等のアウトプット、科学計測機器のプリンター等の記録媒体としてだけでなくＰＯＳラベル、ＡＴＭ、ＣＡＤ、ハンディーターミナル、各種チケット用紙等の各種プリンターの記録媒体として広範囲に使用されている。
【０００３】
感熱記録体の記録感度や画質を向上させるために、紙支持体と感熱記録層との間に顔料とバインダーを含有する下塗り層を設け、空隙を形成して多孔性、或いは嵩高にし、断熱性を付与することが知られている。例えば、均一で安定な下塗り層構造を得るために、特定粘度の下塗り層用塗液をブレード塗工した感熱記録体が提案されている（特許文献１参照）。また感熱紙を高画質化するために下塗り層の厚さの変動を一定範囲内にした感熱記録体が提案されている（特許文献２参照）。さらに表面の静摩擦係数を低くするために、ブレード塗工によって２層以上の下塗り層を形成した感熱記録体が提案されている（特許文献３参照）。
【０００４】
しかし、近年、印字の高速化はますます進み、感熱記録体の高感度高画質化の要求もますます高まってきており、高平滑化した原紙を使用したり、単に下塗り層を設けるだけでは十分な品質は得られなくなってきている。
【０００５】
下塗り層を設ける方法としては、下塗り層は通常塗工量が多いほど断熱効果を発揮し記録感度を向上させるが、高塗工量になるほど均一な塗工層が得られ難くなり、その後に形成する感熱記録層や保護層を均一な層とすることが難しくなるために、その結果として記録感度や画質の低下を引き起こしたり、保護層のバリア性能の低下を招くことになる。
【０００６】
また、成熟市場に移行しつつある感熱記録体市場においては、製造コストは重要な問題となってきており、生産性の低い塗工方式や塗工欠陥の発生し易い塗工方式は、例え高品質な製品が得られる場合でも、実際に製造することが困難な状況になってきている。
【０００７】
一方、発色画像の耐性については様々な改良が施され、長期保管や、過酷な保管条件（例えば、耐温湿度性、耐水性、耐薬品性、耐擦性等）での使用にも耐えられるものが実用化されてきている。その結果、その使用方法が単なる情報記録の域に留まらず、画像耐性が上がることで、情報保持が行え、記録体そのものが金券としても用いられるようになっている。
【０００８】
かかる感熱記録体を、チケット類や投票券類、証券類、領収書類等の金券用途に応用する際、多くの情報入力が望まれたり、発行した券の真偽が簡単に確認できることが求められている。例えば、宝くじのようなロッタリーチケットの場合、偽造、改竄防止のため、チケット加工工程において、前もって通し番号のような可変情報の印刷を行なっている。近年、このような情報の印刷手段としてインクジェット記録方式が普及し始めており、インクジェット記録適性を備えた感熱記録体への要望が高まっている。例えば特許文献４、５には、裏面にインクジェット記録適性を有する感熱記録体が記載されているが、裏面にインクジェットにより記録した感熱記録体を高温高湿環境下等の状況に置くと、裏面のインクジェットインクの影響等により、感熱記録面の地肌部分が薄黒くなる、いわゆる地肌カブリ現象が生じる場合があり、特に裏面にインク受理層を設けていない記録体にその可能性が高くなる。
【０００９】
【特許文献１】特開平４−２９０７８９号公報
【特許文献２】特開２００４−１２２４８３号公報
【特許文献３】特開２００５−１０３８６４号公報
【特許文献４】特開２０００−２０３１６３号公報
【特許文献５】特開２０００−３１８３１９号公報
【発明の開示】
【発明が解決しようとする課題】
【００１０】
本発明の課題は、記録感度が高く、低エネルギーで印字されても良好な画質が得られ、且つ裏面に発色性とインク吸収性に優れたインクジェット記録面を有し、しかも裏面にインクジェット記録されて高温高湿環境下に置かれても地肌カブリの少ない感熱記録体を提供することにある。
【課題を解決するための手段】
【００１１】
本発明に係る感熱記録体は、紙支持体、該紙支持体の一方の面に形成された下塗り層、および該下塗り層上に形成され、ロイコ染料と呈色剤を含有する感熱記録層を備えた感熱記録体であって、前記下塗り層が少なくとも第一層および該第一層上に形成された第二層からなる多層構造を有しており、前記感熱記録層の厚さの標準偏差が０．３０以下であり、且つ前記紙支持体の他方の面側がインクジェット記録適性を有するものである。
【００１２】
第一下塗り層がブレード塗工方式で塗工および乾燥することにより形成され、さらに、第二下塗り層以降がロッド塗工方式で塗工および乾燥することにより形成される。
【００１３】
前記紙支持体の他方の面側が、５％イソプロピルアルコール水溶液で測定した３０秒コッブ吸水度が、１０〜５０ｇ／ｍ２である。
【００１４】
前記紙支持体の他方の面側が、カチオン性樹脂を含有する。
【００１５】
前記紙支持体の他方の面側が、インクジェット記録適性を有するインク受理層を設けたものである。
【００１６】
前記インク受理層がカチオン性樹脂を含有する。
【００１７】
前記感熱記録層上に、さらに保護層が形成されている。
【発明の効果】
【００１８】
本発明の感熱記録体は、記録感度が高く、低エネルギーで印字されても良好な画質が得られ、且つ裏面に発色性とインク吸収性に優れたインクジェット記録面を有し、しかも裏面にインクジェット記録されて高温高湿環境下に置かれても地肌カブリの少ない優れた効果を有するものである。
【発明を実施するための最良の形態】
【００１９】
本発明において、下塗り層は少なくとも２層からなる。下塗り層の層数は、２層以上であれば特に限定されないが、上限は４層程度とすればよく、特に好ましくは２層である。下塗り層を２層以上の多層構造とすることで、バリア性が向上し、感熱記録層の浸透ムラが大幅に軽減できる。これにより、感熱記録層に含有される発色成分が、印字の際に表層から受ける印字エネルギーを有効に活用できるようになるため、記録感度が高く、低エネルギーで印字されても良好な画質が得られる。保護層についても感熱記録層の浸透ムラが少ないと感熱記録層表層を保護する有効成分が増加して、バリア性が向上するため、耐油性や耐可塑剤性に優れた効果が得られる。
【００２０】
下塗り層は、通常、i)吸油量が７０ｍｌ／１００ｇ以上、特に８０〜１５０ｍｌ／１００ｇ程度の吸油性顔料、ii)有機中空粒子、およびiii)熱膨張性粒子からなる群から選ばれる少なくとも１種、並びに接着剤を主成分とする下塗り層用塗液を紙支持体上に塗工および乾燥して形成することができる。
【００２１】
前記吸油性顔料、有機中空粒子および熱膨張性粒子からなる群から選ばれる少なくとも１種の顔料を用いることにより、下塗り層の空隙が増し、その上に感熱記録層等を設けた際に熱エネルギーの原紙方向への拡散を防ぎ、印字エネルギーの有効利用が可能となるため、高い発色濃度を得ることができるようになる。
【００２２】
ここで、上記吸油量はＪＩＳ  Ｋ５１０１−１３−２：２００４の方法に従い求められる値である。
【００２３】
吸油性顔料としては、各種のものが使用できるが、具体例としては、焼成カオリン、シリカ、軽質炭酸カルシウム等の無機顔料が挙げられる。
【００２４】
吸油性顔料の平均粒子径は０．０５〜５μｍ程度、特に０．０８〜３μｍ程度であることが好ましい。ここで平均粒子径は、レーザー回折式粒度分布測定装置（商品名：ＳＡＬＤ２２００、島津製作所製）による５０％値である。
【００２５】
また、有機中空粒子としては、従来公知のもの、例えば、膜材がアクリル系樹脂、スチレン系樹脂、塩化ビニリデン系樹脂等からなる中空率が５０〜９９％程度の粒子が例示できる。ここで中空率は（ｄ／Ｄ）×１００で求められる値である。該式中、ｄは有機中空粒子の内径を示し、Ｄは有機中空粒子の外径を示す。
【００２６】
有機中空粒子の平均粒子径は０．５〜１０μｍ程度、特に０．７〜２μｍ程度であるのが好ましい。なお、この平均粒子径は上記吸油性顔料の平均粒子径と同様の測定方法で測られるものである。
【００２７】
熱膨張性粒子としては、各種のものが使用できるが、具体例としては、低沸点炭化水素をインサイト重合法により、塩化ビニリデン、アクリロニトリルなどの共重合体でマイクロカプセル化した熱膨張性微粒子等があげられる。低沸点炭化水素としては、例えば、エタン、プロパン、ｎ−ブタン等が挙げられる。
【００２８】
本発明において、下塗り層を構成する顔料成分は、吸油性顔料、有機中空粒子または熱膨張性粒子のみで構成することもできる。また、例えば、吸油性顔料と有機中空粒子との組合せ、あるいは吸油性顔料と熱膨張性粒子との組合せのように、上記顔料のうちの２種以上を併用することもできる。
【００２９】
上記顔料のうちの２種以上を併用する場合、各顔料の使用量は、広い範囲から選択できるが、例えば、吸油性顔料と有機中空粒子との組合せにおいては、吸油性顔料に対して有機中空粒子２０〜１８０質量％、特に２５〜１２０質量％程度、あるいは吸油性顔料と熱膨張性粒子との組合せにおいては、吸油性顔料に対して熱膨張性粒子１〜１６０質量％、特に１０〜１２０質量％程度の範囲で調節して併用することが好ましい。
【００３０】
吸油性顔料、有機中空粒子および熱膨張性粒子から選ばれる１種または２種以上を併用する場合、合計量が下塗り層全固形分に対して、４０〜９０質量％、特に５０〜８５質量％程度であるのが好ましい。
【００３１】
下塗り層中に使用される顔料としては、上記の吸油性無機顔料、有機中空粒子および熱膨張性粒子の他に、本発明の効果を阻害しない範囲で各種公知の塗工用顔料を使用することができ、例えば、カオリン、重質炭酸カルシウム、酸化チタン、炭酸マグネシウム、水酸化アルミニウム、合成マイカ、タルク、密実型の有機顔料等が挙げられる。これらは単独で使用しても、２種以上の顔料を併用することもできる。
【００３２】
下塗り層用塗液に使用される接着剤としては、例えば種々の分子量のポリビニルアルコール、変性ポリビニルアルコール、デンプンおよびその誘導体、メトキシセルロース、カルボキシメチルセルロース、メチルセルロース、およびエチルセルロース等のセルロース誘導体、ポリアクリル酸ソーダ、ポリビニルピロリドン、アクリル酸アミド−アクリル酸エステル共重合体、アクリル酸アミド−アクリル酸エステル−メタクリル酸３元共重合体、スチレン−無水マレイン酸共重合体アルカリ塩、ポリアクリルアミド、アルギン酸ソーダ、ゼラチン、およびカゼインなどの水溶性高分子材料、並びにポリ酢酸ビニル、ポリウレタン、スチレン−ブタジエン共重合体、ポリアクリル酸、ポリアクリル酸エステル、塩化ビニル−酢酸ビニル共重合体、ポリブチルメタクリレート、エチレン−酢酸ビニル共重合体、スチレン−ブタジエン−アクリル系共重合体、シリル化ウレタン、アクリルーシリコン複合体、アクリル−シリコン−ウレタン複合体などの疎水性重合体のラテックスなどが挙げられ、１種または２種以上を併用することも可能である。
【００３３】
下塗り層中の接着剤の含有量は、下塗り層の全固形分に対して５〜５５質量％含有することが好ましく、より好ましくは１０〜４５質量％程度である。５質量％以上とすることにより、塗工層の強度を向上させることができる。一方、５５質量％以下とすることにより、下塗り層の目的とする空隙を多くして、記録感度を向上させることができる。
【００３４】
さらに下塗り層用塗液中には必要により各種助剤が使用される。助剤としては、例えばアルキルベンゼンスルホン酸ナトリウム、ジオクチルスルホコハク酸ナトリウムなどの界面活性剤、グリオキザール、ホウ酸、ジアルデヒドデンプン、メチロール尿素、エポキシ系化合物、ヒドラジン系化合物などの耐水化剤（架橋剤）、ステアリン酸亜鉛、ステアリン酸カルシウム、ポリエチレンワックス、カルナバロウ、パラフィンワックス、エステルワックスなどの滑剤、紫外線吸収剤、蛍光染料、着色染料、離型剤、酸化防止剤などが挙げられる。助剤の使用量は、広い範囲から適宜設定することができる。
【００３５】
下塗り層用塗液の調製方法については、特に制限されず、また塗液の濃度についても特に制限されないが、通常２０〜５０質量％、好ましくは３５〜４５質量％程度で塗工すればよい。２０質量％以上とすることにより、塗液の粘度が高くでき、浸透ムラ、ひいては下塗り層のムラの発生を抑制でき、画質を向上させることができる。それと同時に、塗工速度を上げ、生産性を向上できる。また、５０質量％以下とすることにより、塗料の粘度を適度なものとして、加工を容易にできる。
【００３６】
本発明における下塗り層用塗液については、液温２５℃におけるハーキュレス粘度計の８８００ｒｐｍにおける粘度が２５〜４０ｍＰａ・ｓであることが好ましい。また、液温２５℃におけるＢＬ粘度計の６０ｒｐｍにおける粘度が７００〜２０００ｍＰａ・ｓ程度であることが好ましい。前記粘度をそれぞれ２５ｍＰａ・ｓ以上又は７００ｍＰａ・ｓ以上とすることにより、浸透ムラの発生を抑制し、結果として高感度高画質の感熱記録体が得やすくでき、同時に生産性も高くできる。また前記粘度をそれぞれ４０ｍＰａ・ｓ又は２０００ｍＰａ・ｓ以下とすることにより、塗工を容易とできる結果、所望の感熱記録体を得やすくできる。
【００３７】
下塗り層用塗液の粘度の調整については、下塗り層用塗液の調製で使用される顔料、接着剤、助剤等の種類および配合量を選択することによって、適宜行えばよい。
【００３８】
下塗り層の塗工量については、特に制限はなく、下塗り層一層の厚さが３〜１２μｍ（好ましくは、５〜１０μｍ）、下塗り層の総厚さが６〜３０μｍ（好ましくは、１０〜２５μｍ）になるように適宜調節すればよい。一層あたりの乾燥後の塗工量は１〜１５ｇ／ｍ２程度であり、より好ましくは２．５〜１０ｇ／ｍ２程度である。下塗り層の総塗工量としては、２〜３５ｇ／ｍ２程度であり、より好ましくは７〜２０ｇ／ｍ２程度である。
【００３９】
特に、第一下塗り層と第二下塗り層との乾燥後の塗工量の割合が、２：８〜８：２であることが好ましく、より好ましくは４：６〜６：４である。この範囲とすることにより、下塗り層が十分な断熱層としての機能を発揮すると共に感熱記録層塗工時の余計な浸透を抑制する効果を高めることができ、厚さムラの少ない感熱記録層を形成することができる。
【００４０】
本発明において、下塗り層を形成する塗工方法としては、メイヤーバー塗工方式、エアナイフ塗工方式、ブレード塗工方式、ロッド塗工方式などが採用できる。ここで、メイヤーバー塗工方式とは、塗料を一般的にはロール方式で紙にアプリケートした後、細いワイヤーを金属の円柱に巻き付けた棒（バー）を押し付けて塗料を掻き落とすことにより、塗工量を制御するという方式である。
【００４１】
エアナイフ塗工方式とは、塗料を一般的にはロール方式で紙にアプリケートした後、薄いスリットから塗出される高圧の空気を用いて、空気圧で掻き落とすことにより塗工量を制御するという方式である。
【００４２】
ブレード塗工方式とは、塗料をロールやファウンテン方式で紙にアプリケートした後、ベベルタイプやベントタイプに代表される厚さ数ミリの薄い鋼板を押し付けて塗料を掻き落とすことにより、塗工量を制御する方式である。
【００４３】
ロッド塗工方式は薄い鋼板の代わりに、金属の円柱を回転させながら押し付けることで、塗工した塗料を掻き落として塗工量を制御する方式である。
【００４４】
本発明においては、平滑性の高い塗工面が得やすいこと、高速塗工適性に優れていること、および塗工欠陥が少ないことから、第一下塗り層をブレード塗工方式、第二下塗り層以降をロッド塗工方式で形成するのが好ましい。
【００４５】
本発明における下塗り層の塗工方法として、第一下塗り層がブレード塗工方式で塗工および乾燥することにより形成されると、均一で平滑性の高い塗工面が得られ、さらに第二下塗り層以降がロッド塗工方式で塗工および乾燥することにより形成されると、塗工欠陥の少ない均一で平滑性の高い塗工面が得られる。本発明の感熱記録体は、これらの塗工方式の相互作用により、高感度および高画質を達成できる。
【００４６】
また、下塗り層の形成に際しては、例えば２層の下塗り層形成の場合は、アンワインダーから繰り出した原紙に一層目を塗工および乾燥した後、巻き取り工程を経ずにそのまま、二層目を塗工および乾燥してから巻き取る方式が好ましい。すなわち、第一下塗り層を形成させた後、第一下塗り層形成紙支持体を巻き取らずに、連続して第二下塗り層を形成させることが好ましい。一層目を塗工した後、第二下塗り層を塗工する前に、一旦巻き取る工程を経ると、原紙裏面が接触することから、第一下塗り層表面に悪影響を及ぼすおそれがある。これに対し、上記巻き取り工程を下塗り層形成途中に行わなくすることにより、第一下塗り層表面が高平滑な状態で第二下塗り層を形成できることから、第二下塗り層以降の塗工層は高平滑な塗工面が形成されることになる。
【００４７】
本発明において、下塗り層塗工後の下塗り層の平滑度は２００〜１２００秒であることが好ましく、より好ましくは３００〜１０００秒である。平滑度は、王研式平滑度計（Ｊ．ＴＡＰＰＩ  Ｎｏ．５−２：２０００）で測定したものである。
【００４８】
本発明では、平滑度を上記範囲とするため、例えばロッド塗工方式等で２層目以降の下塗り層を形成した後、スーパーカレンダー等の平滑化処理を施しても良い。
【００４９】
本発明の感熱記録層は、各種公知のロイコ染料、呈色剤、増感剤、顔料、接着剤、各種助剤等が使用できる。
ロイコ染料の具体例としては、例えば、３−（４−ジエチルアミノ−２−エトキシフェニル）−３−（１−エチル−２−メチルインドール−３−イル）−４−アザフタリド、クリスタルバイオレットラクトン、３−（Ｎ−エチル−Ｎ−イソペンチルアミノ）−６−メチル−７−アニリノフルオラン、３−ジエチルアミノ−６−メチル−７−アニリノフルオラン、３−ジエチルアミノ−６−メチル−７−（ｏ，ｐ−ジメチルアニリノ）フルオラン、３−（Ｎ−エチル−Ｎ−ｐ−トルイジノ）−６−メチル−７−アニリノフルオラン、３−ピロリジノ−６−メチル−７−アニリノフルオラン、３−ジ（ｎ−ブチル）アミノ−６−メチル−７−アニリノフルオラン、３−（Ｎ−シクロヘキシル−Ｎ−メチルアミノ）−６−メチル−７−アニリノフルオラン、３−ジエチルアミノ−７−（ｏ−クロロアニリノ）フルオラン、３−ジエチルアミノ−７−（ｍ−トリフルオロメチルアニリノ）フルオラン、３−ジエチルアミノ−６−メチル−７−クロロフルオラン、３−ジエチルアミノ−６−メチルフルオラン、３−シクロヘキシルアミノ−６−クロロフルオラン、３−（Ｎ−エチル−Ｎ−ヘキシルアミノ）−６−メチル−７−（ｐ−クロロアニリノ）フルオラン、３−ジ（ｎ−ペンチル）アミノ−６−メチル−７−アニリノフルオラン、３−（Ｎ−イソアミル−Ｎ−エチルアミノ）−７−（ｏ−クロロアニリノ）フルオラン、３−（Ｎ−エチル−Ｎ−２−テトラヒドロフルフリルアミノ）−６−メチル−７−アニリノフルオラン、３−ジエチルアミノ−６−クロロ−７−アニリノフルオラン、３−（Ｎ−ｎ−ヘキシル−Ｎ−エチルアミノ）−６−メチル−７−アニリノフルオラン、３−〔Ｎ−（３−エトキシプロピル）−Ｎ−エチルアミノ〕−６−メチル−７−アニリノフルオラン、３−〔Ｎ−（３−エトキシプロピル）−Ｎ−メチルアミノ〕−６−メチル−７−アニリノフルオラン、３−ジエチルアミノ−７−（２−クロロアニリノ）フルオラン、３−（Ｎ−エチル−ｐ−トルイジノ）−６−メチル−７−（ｐ−トルイジノ）フルオラン、３−ピペリジノ−６−メチル−７−アニリノフルオラン、３−ジエチルアミノ−７−（ｏ−フルオロアニリノ）フルオラン、３−（４−ジメチルアミノ）アリニノ−５，７−ジメチルフルオラン等が挙げられる。これらのうち、１種を単独で使用することもでき、２種以上を併用することも可能である。
【００５０】
呈色剤の具体例としては、例えば、４−ヒドロキシ−４′−イソプロポキシジフェニルスルホン、４−ヒドロキシ−４′−アリルオキシジフェニルスルホン、４，４′−イソプロピリデンジフェノール、４，４′−シクロヘキシリデンジフェノール、２，２−ビス（４−ヒドロキシフェニル）−４−メチルペンタン、２，４′−ジヒドロキシジフェニルスルホン、４，４′−ジヒドロキシジフェニルスルホン、３，３′−ジアリル−４，４′−ジヒドロキシジフェニルスルホン、４−ヒドロキシ−４′−メチルジフェニルスルホン、１，１−ビス（４−ヒドロキシフェニル）−１−フェニルエタン、１，４−ビス〔α−メチル−α−（４′−ヒドロキシフェニル）エチル〕ベンゼンなどのフェノール性化合物、Ｎ−ｐ−トリルスルホニル−Ｎ′−フェニルウレア、４，４’−ビス〔（４−メチル−３−フェノキシカルボニルアミノフェニル）ウレイド〕ジフェニルスルホン、Ｎ−ｐ−トリルスルホニル−Ｎ′−ｐ−ブトキシフエニルウレア、Ｎ−ｐ−トルエンスルホニル−Ｎ’−３−（ｐ−トルエンスルホニルオキシ）フェニルウレアなどの分子内にスルホニル基とウレイド基を有する化合物、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸などの芳香族カルボン酸の亜鉛塩化合物等が挙げられる。これらは単独でも使用でき、また２種以上を併用することも可能である。
【００５１】
増感剤の具体例としては、例えば、ステアリン酸アミド、ステアリン酸メチレンビスアミド、ステアリン酸エチレンビスアミド、４−ベンジルビフェニル、ｐ−トリルビフェニルエーテル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（３−メチルフェノキシ）エタン、２−ナフチルベンジルエーテル、１−（２−ナフチルオキシ）−２−フェノキシエタン、１，３−ジ（ナフチルオキシ）プロパン、シュウ酸ジベンジルエステル、シュウ酸ジ−ｐ−メチルベンジルエステル、シュウ酸ジ−ｐ−クロルベンジルエステル、テレフタル酸ジブチル、テレフタル酸ジベンジル、２−（２’−ヒドロキシ−５’−メチルフェニル）ベンゾトリアゾール等が挙げられる。これらは単独でも使用でき、また２種以上を併用することも可能である。
【００５２】
顔料としては、例えば炭酸カルシウム、炭酸マグネシウム、無定形シリカ、酸化亜鉛、酸化チタン、水酸化アルミニウム、水酸化亜鉛、硫酸バリウム、合成マイカ、カオリン、クレー、焼成カオリン、タルク、および表面処理された炭酸カルシウムやシリカ等の無機顔料、並びに尿素−ホルマリン樹脂、スチレン−メタクリル酸共重合体、ポリスチレン樹脂、生デンプン粒子等の有機顔料等が挙げられる。
【００５３】
接着剤としては、種々の分子量のポリビニルアルコール、変性ポリビニルアルコール、デンプン及びその誘導体、メトキシセルロース、カルボキシメチルセルロース、メチルセルロース、及びエチルセルロース等のセルロース誘導体、ポリアクリル酸ソーダ、ポリビニルピロリドン、アクリル酸アミド−アクリル酸エステル共重合体、アクリル酸アミド−アクリル酸エステル−メタクリル酸３元共重合体、スチレン−無水マレイン酸共重合体アルカリ塩、ポリアクリルアミド、アルギン酸ソーダ、ゼラチン、及びカゼイン等の水溶性高分子材料、並びに、ポリ酢酸ビニル、ポリウレタン、スチレン−ブタジエン共重合体、ポリアクリル酸、ポリアクリル酸エステル、塩化ビニル−酢酸ビニル共重合体、ポリブチルメタクリレート、エチレン−酢酸ビニル共重合体、及びスチレン−ブタジエン−アクリル系共重合体等の疎水性重合体等が挙げられる。なお、疎水性重合体を接着剤として用いるときは、ラテックスの状態で用いればよい。
【００５４】
その他、各種助剤としては、滑剤、消泡剤、濡れ剤、防腐剤、蛍光増白剤、分散剤、増粘剤、着色剤、帯電防止剤等、公知のものを用いることができる。
【００５５】
本発明の感熱記録層において、上記ロイコ染料の感熱記録層中の含有率は、一般に３〜５０質量％程度（好ましくは５〜２０質量％程度）であり、呈色剤の含有率は一般に３〜６０質量％程度（好ましくは５〜４０質量％程度）である。増感剤が含まれる場合は、増感剤の含有率は１０〜４０質量％程度であることが好ましい。また、滑剤類は、５〜２０質量％程度の含有率で含まれることが好ましく、顔料は、５〜５０質量％程度の含有率で含まれることが好ましい。接着剤の含有率は一般に３〜５０質量％程度（好ましくは５〜２０質量％程度）である。
【００５６】
本発明の感熱記録層用塗液の調製方法は、一般的に知られている方法により作成することができる。例えば感熱記録層用塗液はロイコ染料、呈色剤、および必要に応じて増感剤などを別々に、水を分散媒としてボールミル等の分散機により粉砕し、得られた分散液を顔料、接着剤、各種助剤と混合攪拌して調製する。なお、粉砕に際して、ポリアクリルアミド、ポリビニルピロリドン、ポリビニルアルコール、スルホン酸変性ポリビニルアルコールなどの変性ポリビニルアルコール、メチルセルロース、カルボキシメチルセルロース、スチレン−無水マレイン酸共重合体等の水溶性高分子を保護コロイド剤として使用したり、界面活性剤や消泡剤などを添加することもできる。
【００５７】
感熱記録層用塗液の塗工方法は、特に限定されず、例えばエアナイフ塗工方式、ブレード塗工方式、グラビア塗工方式、ロッド塗工方式、ショートドウェル塗工方式、カーテン塗工方式、ダイ塗工方式等の従来公知の塗工方法がいずれも採用できる。
【００５８】
感熱記録層用塗液の塗工量は特に制限はなく、乾燥重量で１〜１５ｇ／ｍ２程度、特に２〜１０ｇ／ｍ２程度であれば所望の品質を達成できる。
【００５９】
本発明において、感熱記録層の厚さの標準偏差は０．３０以下である。好ましくは０．２５以下、より好ましくは０．２０以下である。このような厚さムラの少ない均一な記録層により、高感度および高画質な感熱記録体とすることができる。なお、前記標準偏差は、感熱記録層用塗液の物性、例えば粘度等を調節することにより、調整することができる。感熱記録層用塗液の粘度の調節については、感熱記録層用塗液の調製で使用される顔料、接着剤、助剤等の種類および配合量を選択することによって、適宜おこなえばよい。
【００６０】
特に、本発明では、第一下塗り層をブレード塗工方式で形成し、さらに二層目以降の下塗り層をロッド塗工方式で形成した下塗り層上に感熱記録層を形成することにより、好適に上記標準偏差の厚さにすることができる。下塗り層の平滑度が２００〜１２００秒（好ましくは３００〜１０００秒）である場合は、より好適に上記標準偏差の厚さにすることができる。
【００６１】
本発明において、各塗工層の厚さについては、感熱記録体の断面を、電子顕微鏡を使用して１０００倍から３０００倍の倍率で撮影した反射電子組成像の任意の５箇所から厚さを測定し、その最大値および最小値を除いた３箇所の平均値を求めたものであり、感熱記録層の厚さの標準偏差は、電子顕微鏡観察より得られた厚さデータより（数１）に基づき算出したものである。
【００６２】
【数１】
2008105222.tif 000002
ここで、ｓは標準偏差、ｎはデータ数、ｘｉはデータ、ｘはデータの平均値を示す。
【００６３】
本発明の感熱記録体においては、保存性を向上させたり、記録時の走行性を向上させるために、感熱記録層上に保護層を設けることが好ましい。
【００６４】
保護層は、水溶性高分子及び／またはラテックスから得られる疎水性重合体を主成分とすることが好ましい。
【００６５】
水溶性高分子としては、例えば、完全ケン化または部分ケン化ポリビニルアルコール、アセトアセチル変性ポリビニルアルコール、ジアセトン変性ポリビニルアルコール、カルボキシ変性ポリビニルアルコール、ケイ素変性ポリビニルアルコール等のポリビニルアルコール、ヒドロキシエチルセルロース、メチルセルロース、カルボキシメチルセルロース等のセルロース系樹脂、ゼラチン、カゼイン、スチレン・無水マレイン酸共重合体のアルカリ塩、エチレン・アクリル酸共重合体のアルカリ塩、スチレン・アクリル酸共重合体のアルカリ塩等が挙げられる。
【００６６】
疎水性重合体のラテックスとしては、例えば、スチレン−ブタジエン系ラテックス、アクリル系ラテックス、ウレタン系ラテックス等が挙げられる。
【００６７】
なかでも、重合度が１０００以上の変性ポリビニルアルコールは表面のバリア性を向上させ、耐薬品性等の保存性を向上させることができるという理由で好ましく使用される。重合度の上限は限定的でないが、通常は５０００程度、好ましくは４５００程度である。
【００６８】
水溶性高分子および／またはラテックスから得られる疎水性重合体の含有量は、総計で保護層の全固形分に対して２０〜８５質量％程度が好ましく、特に３５〜８０質量％程度がより好ましい。
【００６９】
２０質量％以上とすることによりバリア性を十分に発揮させることができ、さらに表面強度が向上され、紙粉の悪化等を防止できる。一方、８５質量％以下とすることにより、スティッキングの悪化を防止できる。
【００７０】
水溶性高分子および疎水性重合体のラテックスを併用する場合、その使用比率は、水溶性高分子１００質量部に対してラテックスから得られる疎水性重合体が５〜１００質量部程度である。
【００７１】
保護層は、水を媒体とし、上記水溶性高分子および／または疎水性重合体のラテックス、及び必要により添加される顔料や各種助剤を、混合攪拌して得られる保護層用塗液を、感熱記録層上に塗工、乾燥することにより得ることができる。
【００７２】
顔料としては、前記の感熱記録層用塗液に使用される顔料から適宜選択して使用することができる。
【００７３】
なかでも、カオリン、合成マイカ及び水酸化アルミニウムは可塑剤、油等の薬品に対するバリア性の低下が少なく、しかも記録濃度の低下も小さいため、好ましい。
【００７４】
また、顔料として、無定形シリカを用いることも好ましい。これにより、スティッキングが実質上完全に又は実用上問題ないレベルに抑制され、サーマルヘッドへの粕付着が少なく、記録感度が高く、しかも耐可塑剤性（バリア性）に優れた感熱記録体が得られる。
【００７５】
顔料の使用量は、保護層の全固形量に対して１０〜７５質量％程度であり、特に１５〜６０質量％程度の範囲で調節して使用することが好ましい。
【００７６】
１０質量％以上とすることにより、感熱ヘッドとの滑りを向上させ、スティッキングやヘッド粕の悪化を防止できる。一方、７５質量％以下とすることにより、バリア性が向上し、保護層としての機能を大幅に向上できる。
【００７７】
助剤としては、例えばステアリン酸亜鉛、ステアリン酸カルシウム、ポリエチレンワックス、カルナバロウ、パラフィンワックス、エステルワックス等の滑剤、アルキルベンゼンスルホン酸ナトリウム、ジオクチルスルホコハク酸ナトリウム、ポリアクリル酸ナトリウム等の界面活性剤、グリオキザール、ホウ酸、ジアルデヒドデンプン、メチロール尿素、エポキシ系化合物、ヒドラジン系化合物等の耐水化剤（架橋剤）、紫外線吸収剤、蛍光染料、着色染料、離型剤、酸化防止剤等が挙げられる。助剤の使用量は、広い範囲から適宜設定することができる。
【００７８】
なお、保護層用塗液の塗工方法としては、前記の感熱記録層用塗液の塗工方法から適宜選択することができる。
【００７９】
保護層用塗液の塗工量は、乾燥重量で０．５〜３．０ｇ／ｍ２程度、好ましくは０．８〜２．５ｇ／ｍ２程度であり、保護層の厚さは０．４〜２．５μｍ程度であり、より好ましくは０．６〜２．０μｍ程度である。
【００８０】
０．５ｇ／ｍ2以上とすることにより、厚さを０．４μｍ以上とすることができるため、感熱記録層を効果的に保護できる。一方、３．０ｇ／ｍ2以下とすることにより、厚さを２．５μｍ以下とできるため、記録感度を向上させ、低エネルギーで印字された場合においても判読しやすくできる。
【００８１】
本発明の紙支持体を構成するパルプとしては、針葉樹晒クラフトパルプ（以下、ＮＢＫＰ）等や広葉樹晒クラフトパルプ（以下、ＬＢＫＰ）等の化学パルプ、ＧＰ、ＢＣＴＭＰ、ＭＰ等の機械パルプ、ケナフ等の非木材原料から得られるパルプ、ＤＩＰ（古紙パルプ）等のパルプに代表される抄紙用パルプが挙げられる。これを主体とし、ポリエチレン、ポリプロピレン、エチレン・プロピレン共重合体、ポリスチレン、エチレン・酢酸ビニル共重合体等のポリオレフィン系繊維、ポリ塩化ビニル、ポリ塩化ビニリデン等のハロゲン含有重合体、６−ナイロン、６６−ナイロン等のポリアミド系繊維、ポリエチレンサクシネート、ポリカプロラクトン、ポリ乳酸、ポリヒドロキシブチレート・ヴァリレート共重合体等の脂肪族ポリエステル繊維、ビニロン繊維等を混合してもよい。また、紙支持体は必要に応じてタルク、カオリン、焼成カオリン、炭酸カルシウム、ホワイトカーボン、無定形シリカ、珪藻土、酸化チタン、活性白土、硫酸バリウム等の無機顔料、尿素ホルマリン樹脂、ナイロンパウダー、ポリエチレンパウダー等有機顔料を填料として添加し、酸性或いは中性抄紙で通常の方法により調製できる。
【００８２】
なお、古紙パルプを製造する際には、脱墨工程中にノニオン系界面活性剤が使用され、このため感熱記録体の耐地肌カブリ性と記録部の経時的保存性に難があるが、本発明で形成された２層以上の下塗り層によって、前記品質も良好なものが得られる。
【００８３】
さらに、紙支持体としては、ロジン系サイズ剤、アルケニルコハク酸無水物、アルキルケテンダイマー等に代表されるサイズ剤、酸化澱粉、酵素変性澱粉、カチオン変性澱粉、エステル化澱粉、エーテル化澱粉等の澱粉類、メチルセルロース、エチルセルロース、カルボキシメチルセルロース、メトキシセルロース、ヒドロキシセルロース等のセルロース誘導体、完全鹸化または部分鹸化ポリビニルアルコール、カルボキシ変性ポリビニルアルコール、ケイ素変性ポリビニルアルコール等のポリビニルアルコール類、ポリアクリルアミド、ポリビニルピロリドン、アクリル酸アミド・アクリル酸エステル共重合体、アクリル酸アミド・アクリル酸エステル・メタクリル酸共重合体、スチレン・無水マレイン酸共重合体のアルカリ塩、イソブチレン・無水マレイン酸共重合体アルカリ塩、カゼイン等の水溶性高分子、ポリ酢酸ビニル、ポリウレタン、ポリアクリル酸、ポリアクリル酸エステル、ポリブチルメタクリレート、スチレン・ブタジエン共重合体、塩化ビニル・酢酸ビニル共重合体、スチレン・ブタジエン・アクリル系共重合体等のラテックスに代表される接着剤を内添または塗工した原紙を適宜用いることができる。
【００８４】
パルプを主体とした紙支持体自体にインクジェット記録適性を有するものを用いた場合には、感熱記録層と反対側の紙支持体面に、そのまま、直接インクジェット記録を行うことができる。
【００８５】
しかし、パルプを主体とする紙支持体に直接インクジェット記録を行った場合、紙支持体のインク浸透性が高すぎると、印字濃度が出なかったり、紙支持体表面の繊維に沿ってインクが滲んでしまうフェザリングと呼ばれる現象が起こる。一方、インクの紙支持体への浸透性が低すぎると、異なる色同士が隣り合う場合に、境界線のところでインクが互いに混じり合って滲んだようになるブリーディングと呼ばれる現象が起こる。従って、紙支持体にインクジェット記録適性を持たせるためには、適度にインクが紙支持体中に浸透するようなサイズ度を有することが必要である。
【００８６】
紙支持体にインクジェット記録適性を持たせるには、５％イソプロピルアルコール水溶液で測定した３０秒コッブ吸水度が、１０〜５０ｇ／ｍ２、好ましくは１４〜２５ｇ／ｍ２になるように紙支持体のサイズ度をコントロールする。５％イソプロピルアルコール水溶液で測定した３０秒コッブ吸水度が１０ｇ／ｍ２未満の場合には、紙支持体のサイズ度が高すぎ、フェザリングは良好なものの、ブリーディングが悪化する。一方、５％イソプロピルアルコール水溶液で測定した３０秒コッブ吸水度が５０ｇ／ｍ２を超える場合には、ブリーディングは、良好なものの、フェザリングが悪化する。５％イソプロピルアルコールによるコッブ吸水度は、蒸留水の代わりに５％イソプロピルアルコール水溶液を用い、試験片との接触時間を３０秒としたこと以外はＪＩＳ Ｐ８１４０に準じて測定する。
【００８７】
紙支持体のサイズ度をコントロールする手段としては、紙支持体を抄造する際に内添サイズの量の加減、灰分の量の加減、また紙支持体の表面（両面または片面）に酸化澱粉、ポリビニルアルコールといった水溶性バインダーの塗工量を加減して塗工する方法が挙げられる。また酸化澱粉、ポリビニルアルコールといった水溶性バインダーと一緒にスチレン／アクリル酸系共重合体、スチレン／メタアクリル酸系共重合体、アクリロニトリル／ビニルホルマール／アクリル酸エステル共重合体、スチレン／無水マレイン酸共重合体等の表面サイズ剤を併用することも有効である。
【００８８】
また本発明に用いられる紙支持体には、インクジェット記録適性を向上させることを目的として、各種の添加剤を加えることができる。添加剤の添加方法は、紙支持体に内添させてもよく、タブサイズ、サイズプレス、片面塗工などで処理してもよい。添加剤の一例としては、カチオン性樹脂が挙げられ、このものは、水に溶解したとき解離してカチオン性を呈する１級〜３級アミンまたは４級アンモニウム塩のモノマー、オリゴマー、ポリマーであり、好ましくは、オリゴマーまたはポリマーである。特にカチオン性樹脂が、ジメチルアミン・エピクロルヒドリン重縮合物、アクリルアミド・ジアリルアミン共重合物、ポリビニルアミン共重合物、ジシアンジアミド、ジメチル・ジアリル・アンモニウムクロライドを主成分とする化合物であるときに、優れた特性が得られることが判明している。
【００８９】
また、本発明においては、インクジェット記録が施される紙支持体面側には、インク受理層を設けてもよい。具体的な例示としては、特開平７−２９０８１７号公報に開示されているような、微コートタイプのインク受理層、特開平６−２３４２６８号公報に開示されているような、コートタイプのインク受理層等が挙げられる。また写真画像の形成の様な目的には気相法シリカや微粒子アルミナのような無機の超微粒子を用いてインク受理層を形成することもできる。
なお、インク受理層を設ける場合に使用する紙支持体は、前記の如きインクジェット記録適性を必ずしも有する必要はない。
【００９０】
本発明におけるインク受理層とは、顔料とバインダーを主成分とするものである。インク受理層を設けることにより、紙支持体表面の繊維の露出が抑えられるため、繊維に沿ったインクの滲み（フェザーリング）が顕著に改善され、印字品位を一層高めることができる。
【００９１】
本発明に用いられるインク受理層には、公知の白色顔料を１種以上用いることができる。例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリエチレンマイクロカプセル、尿素樹脂、メラミン樹脂等の有機顔料等が挙げられる。本発明におけるインク受理層は、上記の顔料の中でも主体成分として含有する白色顔料としては、多孔性合成非晶質シリカ、コロイダルシリカ、多孔性炭酸マグネシウム、多孔性アルミニウム水和物のいずれか１つであることが好ましく、特に細孔容積の大きい多孔性合成非晶質シリカが好ましい。また多孔性合成非晶質シリカの平均二次粒子径は、０．１〜２０μｍの範囲内であることが好ましい。
【００９２】
インク受理層に含有されるバインダーには、ポリビニルアルコール、ポリ酢酸ビニル、酸化澱粉、エーテル化澱粉、カルボキシメチルセルロース、ヒドロキシエチルセルロース等のセルロース誘導体、カゼイン、ゼラチン、大豆蛋白、シリル変性ポリビニルアルコール等、無水マレイン酸樹脂、スチレン−ブタジエン共重合体、メチルメタクリレート−ブタジエン共重合体等の共役ジエン系共重合体ラテックス、アクリル酸エステル及びメタクリル酸エステルの重合体又は共重合体、アクリル酸及びメタクリル酸の重合体又は共重合体等のアクリル系重合体ラテックス、エチレン酢酸ビニル共重合体等のビニル系重合体ラテックス、或いはこれらの各種重合体のカルボキシル基等の官能基含有単量体による官能基変性重合体ラテックス、メラミン樹脂、尿素樹脂等の熱硬化合成樹脂系等の水性接着剤、ポリメチルメタクリレート、ポリウレタン樹脂、不飽和ポリエステル樹脂、塩化ビニル−酢酸ビニルコポリマー、ポリビニルブチラール、アルキッド樹脂等の合成樹脂系接着剤が挙げられ、１種以上で使用される。
【００９３】
バインダーの総量は、目的とするインク受理層の特性に合わせて、適宜調整することが出来るが、一般には、顔料に対して、５〜６０質量％程度である。
【００９４】
また本発明におけるインク受理層には、インクジェット記録適性を向上させることを目的として、各種の添加剤を加えることができる。特に添加剤としては、紙支持体への内添或いはサイズプレスで例示したような、カチオン性樹脂を用いることが好ましい。カチオン性樹脂の含有量は、顔料に対して５〜３０質量％程度である。さらに、インク受理層には、その他の添加剤として、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防黴剤、湿潤紙力増強剤、乾燥紙力増強剤等を適宜配合することもできる。
【００９５】
本発明においてインク受理層を設ける場合、その塗工量は、０．５〜３０ｇ／ｍ２程度あることが好ましい。塗工量が０．５ｇ／ｍ２より少ないとインクジェット記録適性に劣り、また３０ｇ／ｍ２を超えると塗工量に対する効果が頭打ちとなってしまう。
【００９６】
本発明におけるインク受理層を塗工または含浸により形成する方法は、各種ブレードコーター、ロールコーター、エアナイフコーター、バーコーター、ロッドコーター、カーテンコーター、ショートドウェルコーター、サイズプレス等の各種装置をオンマシン或はオフマシンで用いることができる。また、塗工又は含浸後には、マシンカレンダー、スーパーカレンダー、ソフトカレンダー等のカレンダーを用いて仕上げても良い。
【００９７】
なお、本発明には、各種層を形成した後或いは全ての層を形成した後に、スーパーカレンダー掛け等の平滑化処理を施したり、必要に応じて感熱記録体にミシン目を入れたりする等、感熱記録体製造分野における各種の公知技術が必要に応じて付加し得るものである。さらに、感熱記録体における感熱記録層を多色記録が可能な構成とすることもできる。
【実施例】
【００９８】
以下に実施例を挙げて、本発明をより具体的に説明するが、勿論これらに限定されるものではない。また、例中の「部」及び「％」は、特に断らない限り、それぞれ「質量部」及び「質量％」を示す。
【００９９】
実施例１
（紙支持体の作製）
広葉樹晒クラフトパルプ（ＬＢＫＰ）と針葉樹晒クラフトパルプ（ＮＢＫＰ）の１：１混合物を、濃度４％で水に分散し、ダブルディスクリファイナーを用いて、濾水度がカナディアン・スタンダード・フリーネス・テスターで３００ｍｌになるように叩解した。このパルプスラリーに填料として軽質炭酸カルシウムを１０％、硫酸バンドを対パルプ０．５％、サイズ剤としてアルキルケテンダイマーを対パルプ０．０８％、カチオン化澱粉を対パルプ１．０％添加し、水で希釈して１％スラリーとした。このスラリーを、長網抄紙機により坪量６４ｇ／ｍ２になるように抄造した。その原紙に、酸化澱粉３部、スチレン／アクリル酸共重合体である表面サイズ剤（商品名：ＫＮ−５００、ハリマ化成社製）０．２部、水９６．８部からなるサイズプレス液を乾燥後の塗工量が両面合計で２．０ｇ／ｍ2となるようにサイズプレス処理を行い、本発明の感熱記録体に用いる紙支持体を作製した。この紙支持体は、５％イソプロピルアルコール水溶液で測定した３０秒コッブ吸水度が２０ｇ／ｍ２であった。
【０１００】
（下塗り層用塗液の調製）
焼成カオリン（商品名：アンシレックス、エンゲルハード社製、吸油量９０ｍｌ／１００ｇ）８５部を水１００部に分散して得られた分散物（平均粒子径：１．６μｍ）に、スチレン−ブタジエン共重合物のラテックス（固形分５０％）４０部と、酸化でんぷんの１０％水溶液５０部、カルボキシメチルセルロース（商品名：セロゲンＡＧガム、第一工業製薬社製）１部を混合攪拌し、下塗り層用塗液を得た。なお、下塗り層用塗液の粘度は、１３８０ｍＰａ・ｓ（ＢＬ粘度計の６０ｒｐｍ）、３４ｍＰａ・ｓ（ハーキュレス粘度計の８８００ｒｐｍ）であった。
【０１０１】
（各成分の調製）
・Ａ液調製（ロイコ染料分散液の調製）
３−ジ（ｎ−ブチル）アミノ−６−メチル−７−アニリノフルオラン１０部、メチルセルロースの５％水溶液５部、及び水１５部からなる組成物をサンドミルで平均粒子径が０．３μｍとなるまで粉砕してＡ液を得た。
・Ｂ液調製（呈色剤分散液の調製）
４−ヒドロキシ−４’−イソプロポキシジフェニルスルホン１０部、メチルセルロースの５％水溶液５部、及び水１５部からなる組成物をサンドミルで平均粒子径が０．３μｍとなるまで粉砕してＢ液を得た。
・Ｃ液調製（増感剤分散液の調製）
シュウ酸ジ−ｐ−メチルベンジルエステル２０部、メチルセルロースの５％水溶液５部、及び水５５部からなる組成物をサンドミルで平均粒子径が０．３μｍとなるまで粉砕してＣ液を得た。
【０１０２】
（感熱記録層用塗液の調製）
Ａ液２５部、Ｂ液５０部、Ｃ液５０部、微粒子無定形シリカ分散液（商品名：サイロジェット７０３Ａ、平均粒子径０．３μｍ、固形分２０％、グレースデビソン社製）２０部、酸化デンプンの２０％水溶液３０部、及びアセトアセチル変性ポリビニルアルコール（商品名：ゴーセファイマーＺ−２００、日本合成化学工業社製）の１０％水溶液の５０部からなる組成物を混合撹拌して感熱記録層用塗液を得た。
【０１０３】
（感熱記録体の作製）
前記紙支持体の一方の面に、乾燥後の塗工量が７．０ｇ／ｍ２になるようにブレード塗工方式にて下塗り層用塗液を塗工乾燥して第１下塗り層を形成し、さらに巻き取らずに乾燥後の塗工量が８．０ｇ／ｍ2になるようにロッド塗工方式にて第１下塗り層上に、下塗り層用塗液を塗工乾燥して、第２下塗り層を形成した。得られた２層からなる下塗り層上に乾燥後の塗工量が５．０ｇ／ｍ２となるように感熱記録層用塗液を塗工乾燥した。その後、線圧７８Ｎ／ｍの加圧条件でスーパーカレンダーによって平滑化処理し感熱記録体を得た。
【０１０４】
実施例２
実施例１の紙支持体の作製において、サイズプレス液を酸化澱粉３部、カチオン性樹脂（ポリビニルアミン共重合体）３部、水９４部からなるサイズプレス液に変更し、サイズプレス処理を行った以外は、実施例１と同様にして感熱記録体を得た。尚、実施例２で使用した紙支持体の５％イソプロピルアルコール水溶液で測定した３０秒コッブ吸水度は２０ｇ／ｍ２であった。
【０１０５】
実施例３
実施例１の紙支持体の作製において、サイズプレス処理によるサイズ度コントロールを行わず、且つインクジェット記録が施される紙支持体面上に、下記のインク受理層を設けること以外は、実施例１と同様にして感熱記録体を得た。即ちインク受理層組成物として、多孔性合成非晶質シリカ（商品名：ファインシールＸ−６０、トクヤマ社製）１００部、接着剤としてポリビニルアルコール５０部を調液し、固形分濃度１８％とした。調製したインク受理層塗液を用いて、エアナイフコーターにより塗工量７．０ｇ／ｍ２となるように塗工、乾燥した以外は、実施例１と同様にして感熱記録体を得た。
【０１０６】
実施例４
実施例３の感熱記録体の作製において、実施例３で用いたインク受理層の代わりに下記のインク受理層を設けること以外は、実施例３と同様にして感熱記録体を得た。即ちインク受理層組成物として、多孔性合成非晶質シリカ（商品名：ファインシールＸ−６０、トクヤマ社製）１００部、ポリビニルアルコール５０部、カチオン性樹脂であるポリジアリルジメチルアンモニウムクロライド（分子量５００００、商品名：ＣＰ−１０２、センカ社製）１０部を用い、これを調液し、固形分濃度１８％とした。調製したインク受理層塗液を用いて、エアナイフコーターにより塗工量７．０ｇ／ｍ２となるように塗工、乾燥すること以外は、実施例３と同様にして感熱記録体を得た。
【０１０７】
実施例５
（保護層用塗液の調製）
カオリン（商品名：ＵＷ−９０、エンゲルハード社製）５０部を水１００部に分散して得られた分散物に、アセトアセチル変性ポリビニルアルコール（商品名：ゴーセファイマーＺ−２００、日本合成化学工業社製）の１０％水溶液の６００部、ステアリン酸亜鉛（商品名：ハイドリンＺ−８−３６、固形分３６％、中京油脂社製）２５部を混合攪拌して保護層用塗液を得た。
【０１０８】
（感熱記録体の作製）
実施例１の感熱記録体の作製において、感熱記録層を形成後、前記保護層用塗液を乾燥後の塗工量が１．３ｇ／ｍ２となるように前記保護層用塗液を塗工乾燥した以外は、実施例１と同様にして感熱記録体を得た。
【０１０９】
実施例６
実施例１の感熱記録体の作製において、第１下塗り層を塗工、乾燥した後に一旦巻き取り、その後第２下塗り層を塗工乾燥した以外は、実施例１と同様にして感熱記録体を得た。
【０１１０】
比較例１
実施例１の感熱記録体の作製において、第１下塗り層の塗工量を１５．０ｇ／ｍ２とし、且つ第２下塗り層を形成しなかった以外は、実施例１と同様にして感熱記録体を得た。
【０１１１】
比較例２
実施例６の感熱記録体の作製において、下塗り層として比較例１を使用した以外は、実施例６と同様にして感熱記録体を得た。
【０１１２】
かくして得られた感熱記録体について以下の評価を行い、その結果を表１に示した。
【０１１３】
（平滑度）
感熱記録体において、下塗り層面を王研式平滑度計で測定した。
【０１１４】
（記録感度）
感熱評価機（商品名：ＴＨ−ＰＭＤ、大倉電気社製）を用い、０．１６ｍＪ／ｄｏｔで各感熱記録体を発色させ、記録部の濃度をマクベス濃度計（商品名：ＲＤ−９１４、マクベス社製）のビジュアルモードで測定した。
【０１１５】
（画質）
上記０．１６ｍｊ／ｄｏｔで発色させた部分の発色状況をマイクロスコープで拡大観察し、以下のように評価した。
◎：ドットが均一に発色しており、濃淡ムラがない。
○：僅かにドットの未発色部分が見られるが、問題のないレベル。
△：明らかなドット未発色部分が見られ、目視評価でも濃淡ムラが大きく、実用上問題あり。
×：ドット未発色部分が多く、濃淡ムラが激しい。
【０１１６】
＜インクジェット記録適性評価＞
（フェザリング）
感熱記録層を設けていない面に、インクジェットプリンタ（ＢＪＣ−４２０Ｊ：キャノン株式会社製）を用いて、ブラックインク単色から成る文字や罫線を印刷し、文字や罫線の滲み具合を目視により以下の判断基準に従い、評価した。評価は５段階評価であり、３点以上であれば実用レベルである。
【０１１７】
評価基準：
５：極めて良好。
４：繊維にそったインクの滲みがほとんど無い。
３：繊維にそったインクの滲みが所々あるが、問題なし。
２：文字、罫線にそって繊維にそったインクの滲みが見られ、印字品位が悪い。
１：文字、罫線にそって繊維にそったインクの滲みが至る所に見られ、文字は、識別不良。
【０１１８】
（ブリーディング）
感熱記録層を設けていない面に、インクジェットプリンタ（ＢＪＣ−４２０Ｊ：キャノン株式会社製）を用いて、ブラック、シアン、マゼンタ、イエローのベタ印刷部をそれぞれに印刷する。このとき、各色のベタ印刷部を他のベタ印刷部と隣り合うように配置する。印刷後、隣り合う色同士の境界線の滲み具合を目視により以下の判断基準に従い、評価した。評価は５段階であり、３点以上であれば実用レベルである。
【０１１９】
評価基準：
５：極めて良好。
４：境界線での色同士の滲みがほとんど無い。
３：境界線での色同士の滲みが所々あるが、問題なし。
２：境界線での色同士の滲みがはっきりと確認でき、境界線がわかりにくい。
１：境界線での色同士の滲みがひどく、境界線部で互いの色が混ざってしまい、境界線部の色が変色している。
【０１２０】
（地肌カブリ）
感熱記録層を設けていない面に、インクジェットプリンタ（ＢＪＣ−４２０Ｊ：キャノン株式会社製）を用いて、ブラックインク単色で１ｃｍ×１ｃｍの正方形に黒ベタ印刷を施した後、４０℃−９０％ＲＨの条件下で２４時間処理し、黒ベタ印刷の反対側の感熱記録面の２４時間処理前後の地肌部をマクベス濃度計（商品名：ＲＤ−９１４、マクベス社製）のビジュアルモードで測定した。
【０１２１】
【表１】
2008105222.tif 000003
【産業上の利用可能性】
【０１２２】
紙支持体の一方の面に形成された下塗り層、および該下塗り層上に形成され、ロイコ染料と呈色剤を含有する感熱記録層を備えた感熱記録体であって、前記下塗り層が少なくとも第一層および該第一層上に形成された第二層からなる多層構造を有しており、前記感熱記録層の厚さの標準偏差が０．３０以下であり、且つ前記紙支持体の他方の面側にインクジェット記録適性を有する本発明の感熱記録体は、記録感度が高く、低エネルギーで印字されても良好な画質が得られ、しかも裏面にインクジェット記録されて高温高湿環境下に置かれても地肌カブリの少ない優れたものであり、各種の感熱記録体に適用できる。